Чугун
CAST IRON

Изобретение относится к области черной металлургии, в частности к составам чугуна, который может быть использован в машиностроении, станкостроении.
Известен чугун следующего состава, мас. %: углерод 2,3-3,4; кремний 2,4-2,8; марганец 0,4-0,8; алюминий 3,2-3,9; церий 0,02-0,06; хром 0,8-1,6; магний 0,08-0,14; железо - остальное [1].
Задачей изобретения является повышение прочности чугуна.
Технический результат достигается тем, что чугун, включающий углерод, кремний, марганец, алюминий, церий, хром, магний, железо, дополнительно содержит гафний и молибден при следующем соотношении компонентов, мас. %: углерод 2,5-3,0; кремний 1,2-1,7; марганец 0,4-0,8; алюминий 1,5-2,5; церий 0,08-0,11; хром 0,2-0,4; магний 0,008-0,014; гафний 0,3-0,5; молибден 2,0-3,0; железо - остальное.
В таблице приведены составы чугуна.
В составе чугуна компоненты проявляют себя следующим образом. Гафний, молибден и хром повышают прочностные характеристики сплава, увеличивают сопротивление изгибу. Хром стабилизирует карбиды. Алюминий, церий и магний раскисляют сплав. Алюминий увеличивает вязкость чугуна, препятствует возникновению и развитию трещин.
Чугун выплавляют в электропечах и отливают в горячие (400-500°C) металлические формы, обмазанные огнеупорной глиной. Для снятия внутренних напряжений отливки отжигают при температуре 600°C.
Источники информации
1. SU 517657, С22С 37/10, 1976.